(57)【要約】本発明はリチウムイオン電池に使用する電極を被覆するスラリーの製造方法に関するものであり、該方法は活物質（Ａ）をバインダー（Ｂ）と混合しバインダー溶液とする工程、及びスラリーを生成するために有機炭酸塩（Ｃ）をバインダー溶液に加える工程を備える。また本発明はリチウムイオン電池の電極の製造方法に関するものであり、該方法は活物質（Ａ）をバインダー（Ｂ）と混合する（１）ことで、バインダー溶液とする工程、バインダー溶液に有機炭酸塩（Ｃ）を加え（１）、スラリーを形成する工程であって、有機炭酸塩（Ｃ）の融点以上の温度で行う工程、電極材料（Ｄ）をスラリーで被覆する工程（２）、有機炭酸塩の乾燥によって電極材料上の被覆を乾燥する工程（３）、及びリチウム電池に用いる電極を形成するためスラリーを表面処理する（５，６及び７）工程を備える。さらにまた本発明はリチウムイオン電池の製造方法に関する。【選択図】図１
2013545234.tif 000002
【特許請求の範囲】
【請求項１】
少なくとも下記の工程を含む方法であることを特徴とする、リチウムイオン電池に使用する電極を被覆するスラリーの製造方法：
ａ）活物質（Ａ）をバインダー（Ｂ）と混合し（１）、バインダー溶液とし、かつ
ｂ）スラリーを生成するために有機炭酸塩（Ｃ）を前記バインダー溶液に加える（１）。
【請求項２】
前記有機炭酸塩（Ｃ）の融点以上かつ前記バインダー（Ｂ）の融点の温度以下の温度で前記工程ａ及びｂにかかる混合工程を実施することを特徴とする、請求項１に記載の方法。
【請求項３】
一の負極及び一の正極にそれぞれ前記活物質（Ａ）を用いることを特徴とする、請求項１又は２に記載の方法。
【請求項４】
一以上の正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、かつ一以上の負極活物質はＬｉＣ６、Ｌｉ４Ｔｉ５Ｏ１２、Ｓｉ（Ｌｉ４．４Ｓｉ）及びＧｅ（Ｌｉ４．４Ｇｅ）からなる群から選ばれることを特徴とする、請求項３に記載の方法。
【請求項５】
前記バインダー（Ｂ）はポリフッ化ビニルであることを特徴とする、請求項１−４のいずれかに記載の方法。
【請求項６】
一以上の前記有機炭酸塩（Ｃ）は炭酸エチレン、炭酸ジメチル、及び炭酸ジエチルからなる群から選ばれることを特徴とする、請求項１−５のいずれかに記載の方法。
【請求項７】
少なくとも下記の工程を備える方法であることを特徴とする、リチウムイオン電池の電極の製造方法：
ａ）活物質（Ａ）をバインダー（Ｂ）と混合する（１）ことで、バインダー溶液とする、
ｂ）前記バインダー溶液に有機炭酸塩（Ｃ）を加え（１）、スラリーを形成する、
ｃ）電極材料（Ｄ）を前記スラリーで被覆する（２）、
ｄ）前記炭酸塩の蒸発／乾燥によって前記電極材料上の被覆を蒸発／乾燥する（３）、かつ
ｅ）リチウム電池に用いる電極を形成するため前記スラリーを表面処理する（５，６，７）。
【請求項８】
さらに平行して有機炭酸塩から分離した気体を再利用するために集める再生利用工程（４）を備える工程ｄを特徴とする、請求項７に記載の方法。
【請求項９】
前記集められた炭酸塩は再利用前に濃縮し、ろ過し、かつ不純物が取り除かれることを特徴とする、請求項８に記載の方法。
【請求項１０】
一又は二以上の下記の補助工程を備える工程ｅを特徴とする、請求項７−９のいずれかに記載の方法：
ｉ）前記電極材料をロール成形する（５）、
ｉｉ）前記電極材料を焼成する（６）、及び
ｉｉｉ）リチウム電池に使用するために前記電極材料を仕上げ処理する（７）。
【請求項１１】
負極及び正極にそれぞれ前記活物質（Ａ）を用いることを特徴とする、請求項７−１０のいずれかに記載の方法。
【請求項１２】
一以上の正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、一以上の負極活物質はＬｉＣ６、Ｌｉ４Ｔｉ５Ｏ１２、及びＳｉ（Ｌｉ４．４Ｓｉ）及びＧｅ（Ｌｉ４．４Ｇｅ）からなる群から選ばれることを特徴とする、請求項１１に記載の方法。
【請求項１３】
前記バインダー（Ｂ）はフッ化ポリビニルであることを特徴とする、請求項７−１２のいずれかに記載の方法。
【請求項１４】
一以上の前記有機炭酸塩（Ｃ）は炭酸エチレン、炭酸ジエチル、及び炭酸ジメチルからなる群から選ばれることを特徴とする、請求項６−１２のいずれかに記載の方法。
【請求項１５】
少なくとも下記の工程を備える方法であることを特徴とする、リチウムイオン電池の製造方法：
ａ）リチウムイオン電池で用いる電極を被覆するスラリーを作成し、ここで前記スラリーは活物質（Ａ）、バインダー（Ｂ）に加えて希釈剤（Ｃ）を備えるものとし、前記希釈剤（Ｃ）は製造されるリチウム電池の電解質材料中の成分からなり、
ｂ）負極材料及び正極材料を前記スラリーで被覆し（２）、
ｃ）前記有機炭酸塩（Ｃ）を蒸す／乾燥させることで前記負極及び正極材料上の被膜を蒸発／乾燥させ（３）、かつ
ｄ）電極がリチウムイオン電池で使用できるように前記スラリーの表面を処理し（５，６，７）、
ｅ）一の又は複数の正極及び負極を、これらの間に位置するリチウムイオン透過膜とともに積層し、
ｆ）前記正極、負極及び透過膜を一又は複数の開口を有する筐体内に設置し、
ｇ）前記筐体を電解質で満たすが、ここで前記電解質はリチウムを含有する塩と希釈剤（Ｃ）とを含むものとする。
【発明の詳細な説明】
【技術分野】
【０００１】
フィルム状電池（battery film）の製造のためのスラリー（スラリー、懸濁液、懸濁体、泥漿）の製造方法として開示する発明、特に電池の負極及び正極に塗布するスラリーの生産方法として開示する発明、リチウム電池の正極及び負極の製造工程、並びにリチウムイオン電池の製造工程に関する。
【背景技術】
【０００２】
リチウム電池は３つの主要な部材：負極、正極及び電解質を備える。
【０００３】
負極及び正極は通常、粉末混合物の薄膜層である活物質で被覆された金属箔からなり、これらはバインダー（結着剤）でお互い結合している。バインダー粉末粒子同士を結着し、さらに金属箔に強固に結着させる機能を有する。バインダーは柔軟かつ電解質に対して化学的な安定なものでなければならない。
【０００４】
負極は黒鉛（graffiti）粉末、すなわちカーボンを含む薄膜層（４０−１００ミクロン）で被覆される銅箔からなり、またカーボン同士はプラスチック材料ＰＶＤＦ（フッ化ビニリデン樹脂）で結合していることが典型的である。
【０００５】
正極はＰＶＤＦでお互いに結合したリチウム−金属酸化物の薄膜層（４０−１００ミクロン）で被覆されるアルミニウム箔を備えることが典型的である。
【０００６】
電解質は、ヘキサフルオロリン酸リチウム（ＬｉＰＦ６）、テトラフルオロリン酸リチウム（ＬｉＰＦ４）、ヘキサフルオロ砒酸リチウム（ＬｉＡｓＦ６）、過塩素酸リチウム（ＬｉＣＩＯ４）、テトラフルオロホウ酸リチウム（ＬｉＢＦ４）、及びリチウムトリフラート（ＬｉＣＦ３ＳＯ３）等のリチウム塩と、ＥＣ（炭酸エチレン）、ＤＥＣ（炭酸ジエチル）及びＤＭＣ（炭酸ジメチル）等の有機炭酸塩との混合物が典型的である。
【０００７】
リチウムイオン電池のフィルム状電池の製造方法としては、活物質をＰＶＤＦと混ぜ、これを、ＰＶＤＦを溶解する溶媒に混合するのが最も一般的である。バインダーを溶解するのは、材料を分散させるためで混合粉末中の粒子間で、それらの間の結合を保障するためである。かかる混合物は選んだ方法、及び使われた溶媒の量に基づいて押し出し加工、ロール成形、又はテープ成形によって金属箔上に成層される。成層後、金属箔は蒸発乾燥される。
【０００８】
ＰＶＤＦはＮＭＰ（Ｎ−メチルピロリドン）に溶解するのが最も一般的であり、それらは毒性があり、また環境への影響も大きい。他にも各種溶媒があるが、大部分は毒性、引火性、または完成した電池の化学構造に関連した悪影響を有するのが一般的である。したがって、製造中にフィルム状電池から溶媒は完全に取り除くことが重要であり、ＮＭＰの蒸発乾燥は、環境条件によって調整できる。最後に残った溶媒をフィルム状電池から（ｐｐｍ水準以下で）除去する工程には、エネルギーと空間が必要であり、所定の器材を必要とする。
【０００９】
水で媒介する製造方法があり、かかる方法では粉末と水とを混合し、ペースト又は薄い泥漿を形成する。水を使う欠点は、電池を動作させるために乾燥させたフィルム状電池は完全に水分を除去しなければならず、水を乾燥するために比較的エネルギーが必要である。
【００１０】
米国２００５／０２７１７９７Ａ１によれば、リチウム電池の製造方法は（ａ）ＥＣの結晶を所定の溶媒に溶解して、ＥＣ溶液を調製する工程、（ｂ）バインダー溶液を作るためバインダーを所定の溶媒に溶解し、次に所望の組成の活物質材料及び導電材料をバインダー溶液に加え、十分に混合する工程、（ｃ）（ａ）工程で調製した所定量のＥＣ溶液を（ｂ）工程で調製した所定量のバインダー溶液に加え、ＥＣ混合液及びバインダー溶液を十分に混合し、電極バインダーの形態のスラリーが電極の表面を被覆するようにする工程、（ｅ）集電体をスラリーで被覆する工程、（ｆ）ペースト層を所定温度で乾燥し、スラリーの乾燥後、所定の圧力にて、乾燥した電極構造体を圧縮することで電極の製造工程を完結する各工程を備える。また米国２００５／０２７１７９７Ａ１によれば、かかる方法は、溶媒の炭酸エチレンとの混合に差し挟んで、さらに続けて炭酸エチレンと混合した所定量の溶液をバインダー溶液と他の溶媒の混合液に加えるために、さらに第２の溶媒を活物質とともにバインダー溶液へ混合するものである。このため、上記方法は少なくとも一の溶媒をスラリーの生成に利用するものである。
【先行技術文献】
【特許文献】
【００１１】
【特許文献１】米国特許出願公開２００５／０２７１７９７明細書
【発明の概要】
【発明が解決しようとする課題】
【００１２】
上記溶媒利用にかかる問題が負担とならないリチウム電池の電極材料のスラリーの製造方法が必要とされている。
【００１３】
本発明は電池の正極及び負極の材料に塗布するスラリーの製造方法、リチウム電池の正極及び負極の製造方法、さらにリチウムイオン電池の製造方法を提供することを目的とし、上述の課題を解決するものである。
【課題を解決するための手段】
【００１４】
より的確に言えば、本発明はリチウムイオン電池に使用する電極を被覆するスラリーの製造方法を表すものである。該方法は少なくとも下記の工程を含む
ａ）活物質をバインダーと混合しバインダー溶液とし、また
ｂ）スラリーを生成するために有機炭酸塩をバインダー溶液に加える。
【００１５】
本発明の一態様において、前記バインダーの融点以上の温度で前記工程ａ及びｂにより混合工程を実施する。
【００１６】
本発明の他の態様において一の負極及び一の正極にそれぞれ活物質を用いることが好ましい。
【００１７】
さらに本発明の他の態様において、正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、負極活物質はＬｉＣ６、Ｌｉ４Ｔｉ５Ｏ１２、Ｓｉ（Ｌｉ４．４Ｓｉ）及びＧｅ（Ｌｉ４．４Ｇｅ）からなる群から選ばれる。
【００１８】
本発明の付加的な態様において、バインダーはポリフッ化ビニルであり、一以上の有機炭酸塩は炭酸エチレン、炭酸ジメチル、及び炭酸ジエチルからなる群から選ばれる。
【００１９】
本発明の付加的な態様は少なくとも中の下記における更なる工程を備える方法からなる：
ａ）活物質をバインダーと混合することで、バインダー溶液とする工程、
ｂ）前記バインダー溶液に有機炭酸塩を加え、スラリーを形成する工程、
ｃ）電極材料を前記スラリーで被覆する工程、
ｄ）有機炭酸塩の乾燥／蒸発によって電極材料上の被覆を蒸発／乾燥する工程、及び
ｅ）リチウム電池に用いる電極を形成するためのスラリーの表面処理。また前記工程は、ｄ工程がさらに平行して有機炭酸塩からの気体を再使用するために集める、再生利用工程４を備えることで特徴づけられる。前記集められた有機炭酸塩は再利用前に濃縮し、ろ過し、かつ不純物を取り除くことができる。
【００２０】
工程ｅの他の実施は、一又は二以上の下記の補助工程を備える：
ｉ）電極材料をロール成形する、
ｉｉ）電極材料を焼成する、及び
ｉｉｉ）リチウム電池に使用するために電極材料を仕上げ処理する。
【００２１】
開示する発明の他の態様において、活物質を一の負極及び一の正極のためにそれぞれ用い、一以上の正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、一以上の負極活物質はＬｉＣ６、Ｌｉ４Ｔｉ５Ｏ１２、及びＳｉ（Ｌｉ４．４Ｓｉ）及びＧｅ（Ｌｉ４．４Ｇｅ）からなる群から選ばれる。
【００２２】
開示する発明の態様において、さらにバインダーはフッ化ポリビニルである。
【００２３】
一以上の有機炭酸塩は炭酸エチレン、炭酸ジエチル、及び炭酸ジメチルからなる群から選ばれる。
【００２４】
開示する発明の他の態様は、さらにリチウム電池を生成する方法であり、該方法は少なくとも下記工程を有する：
【００２５】
リチウムイオン電池で用いる電極を被覆するスラリーを作成し、ここでスラリーは活物質、バインダーに加えてシンナー（thinner、希釈剤、他の材料を希望の濃度に希釈するために用いる液体）を備えるものとし、希釈剤は製造されるリチウム電池の電解質材料中の成分からなり、
【００２６】
ａ）負極材料及び正極材料をスラリーで被覆し、
ｂ）有機炭酸塩を蒸す／乾燥させることで負極及び正極材料上の被膜を蒸発／乾燥させ、かつ
ｃ）電極がリチウムイオン電池で使用できるようにスラリーの表面を処理し、
ｄ）一の又は複数の正極及び負極を、これらの間に位置するリチウム透過膜とともに積層し、
ｅ）正極、負極及び透過膜を一又は複数の開口を有する筐体内に設置し、
ｆ）筐体を電解質で満たす。ここで前記電解質はリチウムを含有する塩と希釈剤とを含むものとする。
【００２７】
他の開示する発明の態様及び特徴は、添付した独立の特許請求の範囲に記載されている。
【図面の簡単な説明】
【００２８】
添付した図面は開示する発明の理解を高めるものである。
【図１】開示する発明の電池の電極に用いるスラリーの製造の原理を表した図である。
【発明を実施するための形態】
【００２９】
下記において、開示する発明を添付の図面を引用しつつ説明する。
【００３０】
本発明において、正極及び負極として通常使用される金属箔も、開示する発明による方法に適合する構造物（fabrics）、より一般的には任意の導電性のある導体と同様の材料を、含有することができることが理解されることを希望する。
【００３１】
初めに、本発明の全般的な実施について説明し、次に方法の実施例を示す。
【００３２】
導入で示したように、リチウム電池のための電池の電極を被覆するスラリーの製造工程を変更しようとする要請がある。
【００３３】
リチウムイオン電池は通常３つの機能部位、すなわち負極、正極、加えて電解質を備える。上述のとおり、開示する発明の目的は、不都合をともなう電極箔を被覆するための溶媒の使用の、代替方法を見出すことである。
【００３４】
電極箔に塗布するスラリーは、電極に積層される活物質層が適正な乾燥状態の膜厚と均質性を有するよう、適正な密度・濃度（body）及び粘度を有していなければならない。
【００３５】
ＰＶＤＦ等のバインダー及び活物質の形状の粉末からペースト又は薄い液状のスラリーを生成できるように、混合物に液体を加える必要がある。電池完成時に構成要素として組み入れられる液体を使用することで、かかる液体を完全に除去する必要が無くなる。かかる構成要素はかかる工程の後でさらに加えることもできる。開示する発明の実施のため、電池の電極を被覆するスラリーの製造方法を説明するが、スラリーは活性のある構成要素を示し、またバインダーは希釈剤で希釈されるものであるが、希釈剤は同じリチウム電池で使用される電解質の構成要素である。
【００３６】
開示する発明におけるスラリーの製造工程を、図１を用いて全般的に説明する。スラリー完成時に構成成分となる活物質Ａを最初の均質化工程１でバインダーＢと混合する。スラリーを適正な粘度及びコンシステンシー（consistency：スラリーの濃度・密度・粘度）にするため、溶液Ｃを加える。開示する発明において、溶液Ｃはリチウムイオン電池の完成時にその構成要素の一つとなる。
【００３７】
均質化工程後、スラリーが所望の濃度（body）／粘度となるので、電極材料Ｄを該スラリーで被覆することが出来る（工程２）。被覆工程は、押し出し加工、ロール成形、若しくはテープ成形、又は工業的に知られる他の被覆工程のうち適するものとしての形態をとる。
【００３８】
工程３は均質化工程１で加えたシンナーの蒸発を含む工程である。このため積層されたスラリーは粘調なスラリーからもっと固い材料に変化する。
【００３９】
工程３と平行して、蒸発するシンナーを再利用するための再利用工程４が進む。
【００４０】
工程３及び４に続く工程５では、被覆された電極材料がロール成形される。
【００４１】
次に工程６では、ロール成形された電極を焼成し、かかる焼成により他の物の中で
バインダーが活性のある電極材料及び電極箔に十分に結合するように保障される。
【００４２】
図中の最後の工程７はさらにリチウムイオン電池を完成することを含む。
【００４３】
工程１から７による製造は連続的に切れ目なく実施することができるので、工程１が完了した時は、処理単位が工程１から工程２に移動し、その後新たな材料が工程１の均質化処理に投入され、その後の工程でも同様に処理されるため、製造工程は連続的に実施できることは明らかである。
【実施例】
【００４４】
開示する発明に沿った実施について
以下において、開示する発明を実施例とともに説明する。この開示する発明にかかる実施例において、リチウムイオン電池の製造に用いる材料は以下のものを含む。
【００４５】
負極、すなわち陽極は銅箔で構成され；かかる銅箔は主として黒鉛（graffiti）粉末（ＬｉＣ６）の形態の活物質で被覆される。また、他の活物質、例えばチタン酸塩（titanat）（Ｌｉ４Ｔｉ５Ｏ１２）、Ｓｉ（Ｌｉ４．４Ｓｉ)、又はＧｅ（Ｌｉ４．４Ｇｅ）を負極活物質として用いることもできる。黒鉛（graffiti）粉末は銅箔に塗布され、かかる被覆工程を適切に行い、均質な表面を作るため、その後黒鉛（graffiti）粉末をＰＶＤＦと混合しなければならず（工程１）、続いてＰＶＤＦ及び黒鉛（graffiti）粉末に被覆するのに適した粘性を与えなければならず、また、その混合物に炭酸エチレン（ＥＣ）等の有機炭酸塩（Ｃ）を加えることとなる。かかる調製工程は全体的な工程の説明における均質化工程１に相当する。混合物をシンナー（thinner）、例えば適切な粘性を与えるために混入される成分の融点以上の温度に加熱してもよい。温度はシンナー（thinner）の融点以上でもよく、近くてもよいバインダーの遷移温度（transition temperature）に近くてもよい。
【００４６】
正極、例えば陰極はアルミニウム箔で構成され、かかるアルミニウム箔はリチウム−金属酸化物の形態の活物質で被覆される。リチウム−金属酸化物で銅箔を被覆するので、かかる被覆工程を適切に行い、均質な表面を作るため、その後リチウム−金属酸化物ＡをＰＶＤＦと混合しなければならず（工程１）、続いてＰＶＤＦ及びリチウム−金属酸化物に被覆するのに適した粘性を与えなければならず、このためその混合物に炭酸エチレン（ＥＣ）等の有機炭酸塩（Ｃ）を加えることとなる。この混合工程は全体的な工程の説明における均質化工程１に相当する。
【００４７】
正極及び負極に対する以降の工程は概ね図１に表される工程にならう。
【００４８】
開示する発明の他の実施に係る詳細について
以下、開示する発明を、他の例とともに説明する。
開示する発明の実施の詳細に沿った、この実施例において、リチウムイオン電池の製造に用いる材料は以下のものを含む。
【００４９】
負極、すなわち陽極は銅箔で構成され、かかる銅箔は黒鉛（graffiti）粉末（ＬｉＣ６）の形態の活物質で被覆されるのが典型的であり、負極にかかる工程は上述の通りである。
【００５０】
正極、すなわち陰極はアルミニウム箔で構成され、かかるアルミニウム箔はコバルト酸リチウム（ＬｉＣｏＯ２）の一つのようなリチウム−金属酸化物、リン酸鉄リチウム（ＬｉＦｅＰＯ４）のような多価陰イオン、又はマンガン酸リチウム（ＬｉＭｎ２Ｏ４）の形態の活物質で被覆される。さらに正極材料は補助的ではない群（not supplementary group）、ＬｉＮｉＯ２、Ｌｉ２ＦｅＰＯ４Ｆ、ＬｉＣｏ１/３Ｎｉ１/３ｉＭｎ１/３Ｏ２、Ｌｉ（ＬｉαＮｉｘＭｎｙＣｏｚ）Ｏ２に見出すことが出来る。簡便のため、以下において、金属酸化物の用語を上述のリン酸塩／酸化物に用いるものとする。
【００５１】
金属酸化物を銅箔に被覆するが、かかる被覆工程を適切に行い、均質な表面を作るため、リチウム−金属酸化物ＡをバインダーＢと混合しなければならず（工程１）、例えばＰＶＤＦ及び金属酸化物に被覆するのに適した粘性を与えなければならず、このためその混合物に炭酸エチレン（ＥＣ）Ｃ又は炭酸ジエチル等の有機炭酸塩を加えることとなる。この混合工程は全体的な工程の説明における均質化工程１に相当する。
【００５２】
正極及び負極に対する以降の工程は概ね図１に表される工程にならう。
【００５３】
すなわち、かなりのバインダー及び原料の活物質を結合することとなるが、ここでシンナー（thinner）が完成時の構成要素となることが中心となる問題である。
【００５４】
以下、電解質、及び電解質の一部を構成する材料に関する性質について説明する。通常の電池において電解質は通常、炭酸エチレン（ＥＣ）、炭酸ジエチル等の有機炭酸塩を含有する。ＥＣは最も一般的であり、約４０℃で溶融する蝋質の材料であり、このため粘性の低い液体である。ＥＣは毒性が高くなく；匂いがなく、高温（１４０℃以上）では引火しやすい。
【００５５】
本発明の態様によれば、バインダーＢ（ＰＶＤＦ等）、粉末Ａ（活物質）及び溶解したＥＣすなわちＣを混合することでかかるスラリーを所望の粘性とすることができる。ＥＣの量は混合物の所望の粘性に合わせて調製することが出来る。
【００５６】
この混合物はＥＣの融点以上かつバインダーの融点以下の温度（例えば、ＰＶＤＦについては約１８０℃）でよく均質化される（工程１）。このためバインダーともに粒子はよく混合することで、混合物中であらゆる粒子の間に分散する。均質化をバインダーＢの融点以上の温度で実行すれば、混合物はより低い粘性を有するようになる。
【００５７】
混合物中であらゆる粒子の間にバインダー粒子Ｂが均等に分散するように混合物を十分に均質化することで（工程１）、金属箔Ｄをかかる混合物にて被覆することができる。押し出し加工、ロール成形、又はテープ成形によってこれを実施できる。フィルム状電池はＥＣの濃度が電池の完成時における所望のＥＣ濃度と同等又はそれ以下になるまでＥＣを蒸発させるためさらに加熱する必要がある（工程３）
【００５８】
続くフィルム状電池のロール成形（工程５）で粒子をまとめて圧縮し、粒子間の結合を高める。
【００５９】
本工程においてフィルム状電池の乾燥により生成されるＥＣ−蒸気は濃縮し、ろ過し、再利用することが出来る。ＥＣは健康及び環境対する影響がほとんどなく毒性の少ない液体である。
【符号の説明】
【００６０】
Ａ：活物質、黒鉛（graffiti）及び酸化リチウム等
Ｂ：バインダー、例えばＰＶＤＦ
Ｃ：開示する発明にかかるシンナー（Thinner）、有機炭酸塩等の電解質の構成要素
Ｄ：集電箔（Leading foil）、アルミニウム箔、銅箔、中でもアルミニウムの織布（canvas）及び銅の織布（canvas）
１：均質化
２：被覆、例えば押し出し加工、テープ成形、ロール成形、又はこれらと同等のもの
３：溶剤の蒸発
４：溶剤の再利用
５：ロール成形
６：焼成、バインダーを溶融するための
７：以降の電池の組み立て
【図１】
2013545234.tif 000003
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
ａ）活物質（Ａ）をバインダー（Ｂ）と混合し（１）、バインダー溶液とする工程、及び
ｂ）スラリーを生成するために有機炭酸塩（Ｃ）を前記バインダー溶液に加える（１）工程を備え、
前記工程（ｂ）は前記有機炭酸塩（Ｃ）の融点以上の温度で行われ、かつ
負極活物質はＬｉＣ６、Ｌｉ４Ｔｉ５Ｏ１２、Ｓｉ（Ｌｉ４．４Ｓｉ）及びＧｅ（Ｌｉ４．４Ｇｅ）からなる群から選ばれることを特徴とする、
リチウムイオン電池に使用する電極を被覆するスラリーの製造方法。
【請求項２】
前記バインダー（Ｂ）はポリフッ化ビニルである、請求項１に記載の方法。
【請求項３】
一以上の前記有機炭酸塩（Ｃ）は炭酸エチレン、炭酸ジメチル、及び炭酸ジエチルからなる群から選ばれる、請求項１に記載の方法。
【請求項４】
ａ）活物質（Ａ）をバインダー（Ｂ）と混合する（１）ことで、バインダー溶液とする工程、
ｂ）スラリーを生成するために有機炭酸塩（Ｃ）を前記バインダー溶液に加える（１）工程、
ここで、工程（ｂ）は前記有機炭酸塩（Ｃ）の融点以上の温度で行われ、かつ正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、かつ負極活物質はＬｉＣ６、Ｌｉ４Ｔｉ５Ｏ１２、及びＳｉ（Ｌｉ４．４Ｓｉ）及びＧｅ（Ｌｉ４．４Ｇｅ）からなる群から選ばれる；
ｃ）電極材料（Ｄ）を前記スラリーで被覆する（２）工程、
ｄ）前記有機炭酸塩の乾燥によって前記電極材料上の被覆を乾燥する（３）工程、並びに、
ｅ）リチウム電池に用いる電極を形成するため前記スラリーを表面処理する（５，６及び７）工程を備え、
前記工程ｄはさらに平行して有機炭酸塩を再利用するために集める再生利用工程（４）を備える、
リチウムイオン電池の電極の製造方法。
【請求項５】
前記集められた有機炭酸塩は再利用前に濃縮され、ろ過され、かつ不純物が取り除かれる、請求項４に記載の方法。
【請求項６】
前記工程ｅは、一又は二以上の下記の補助工程を備える、請求項４に記載の方法：
ｉ）前記電極材料をロール成形する工程（５）、
ｉｉ）前記電極材料を焼成する工程（６）、及び
ｉｉｉ）前記リチウム電池に使用するために前記電極材料を仕上げ処理する工程（７）。
【請求項７】
前記バインダー（Ｂ）はフッ化ポリビニルである、請求項４に記載の方法。
【請求項８】
一以上の前記有機炭酸塩（Ｃ）は炭酸エチレン、炭酸ジエチル、及び炭酸ジメチルからなる群から選ばれる、請求項４に記載の方法。
【請求項９】
ａ）請求項４に記載の方法で電極を製造する工程であって、前記電極は正極及び負極である工程、
ｂ）前記正極及び前記負極を、これらの間に位置するリチウムイオン透過膜とともに積層する工程、
ｃ）前記正極、前記負極及び前記透過膜を、開口を有する筐体内に設置する工程、並びに、
ｄ）前記筐体を電解質で満たす工程であって、前記電解質はリチウムを含有する塩と有機炭酸塩（Ｃ）とを含む工程を備える、
リチウムイオン電池の製造方法。
【請求項１０】
請求項１に記載の方法で得られる、活物質（Ａ）、バインダー（Ｂ）及び有機炭酸塩（Ｃ）を備えるスラリー。
【請求項１１】
請求項４に記載の方法で得られる、リチウム電池の電極。
【請求項１２】
請求項９に記載の方法で得られる、リチウムイオン電池。
【手続補正２】
【補正対象書類名】明細書
【補正対象項目名】全文
【補正方法】変更
【補正の内容】
【発明の詳細な説明】
【技術分野】
【０００１】
本発明はフィルム状電池（battery film）の製造のためのスラリー（スラリー、懸濁液、懸濁体、泥漿）の製造方法に関し、本発明はより詳細には電池の負極及び正極に塗布するスラリーの生産方法、リチウム電池の正極及び負極の製造方法、並びにリチウムイオン電池の製造方法に関する。
【背景技術】
【０００２】
リチウム電池は３つの主要な部材：負極、正極及び電解質を備える。
【０００３】
負極及び正極は通常、粉末混合物の薄膜層である活物質で被覆された金属箔からなり、これらはバインダー（結着剤）でお互い結合している。バインダー粉末粒子同士を結着し、さらに金属箔に強固に結着させる機能を有する。バインダーは柔軟かつ電解質に対して化学的な安定なものでなければならない。
【０００４】
負極は黒鉛（graphite）粉末、すなわちカーボンを含む薄膜層（４０−１００ミクロン）で被覆される銅箔からなり、またカーボン同士はプラスチック材料ＰＶＤＦ（フッ化ビニリデン樹脂）で結合していることが典型的である。
【０００５】
正極はＰＶＤＦでお互いに結合したリチウム−金属酸化物の薄膜層（４０−１００ミクロン）で被覆されるアルミニウム箔を備えることが典型的である。
【０００６】
電解質は、ヘキサフルオロリン酸リチウム（ＬｉＰＦ６）、テトラフルオロリン酸リチウム（ＬｉＰＦ４）、ヘキサフルオロ砒酸リチウム（ＬｉＡｓＦ６）、過塩素酸リチウム（ＬｉＣＩＯ４）、テトラフルオロホウ酸リチウム（ＬｉＢＦ４）、及びリチウムトリフラート（ＬｉＣＦ３ＳＯ３）等のリチウム塩と、ＥＣ（炭酸エチレン）、ＤＥＣ（炭酸ジエチル）及びＤＭＣ（炭酸ジメチル）等の有機炭酸塩との混合物が典型的である。
【０００７】
リチウムイオン電池のフィルム状電池の製造方法としては、活物質をＰＶＤＦと混ぜ、これを、ＰＶＤＦを溶解する溶媒に混合するのが最も一般的である。バインダーを溶解するのは、材料を分散させるためで混合粉末中の粒子間で、それらの間の結合を保障するためである。かかる混合物は選んだ方法、及び使われた溶媒の量に基づいて押し出し加工、ロール成形、又はテープ成形によって金属箔上に成層される。成層後、金属箔は蒸発乾燥される。
【０００８】
ＰＶＤＦはＮＭＰ（Ｎ−メチルピロリドン）に溶解するのが最も一般的であり、それらは毒性があり、また環境への影響も大きい。他にも各種溶媒があるが、大部分は毒性、引火性、または完成した電池の化学構造に関連した悪影響を有するのが一般的である。したがって、製造中にフィルム状電池から溶媒は完全に取り除くことが重要であり、ＮＭＰの蒸発乾燥は、環境条件によって調整できる。最後に残った溶媒をフィルム状電池から（ｐｐｍ水準以下で）除去する工程には、エネルギーと空間が必要であり、所定の器材を必要とする。
【０００９】
水で媒介する製造方法があり、かかる方法では粉末と水とを混合し、ペースト又は薄い泥漿を形成する。水を使う欠点は、電池を動作させるために乾燥させたフィルム状電池は完全に水分を除去しなければならず、水を乾燥するために比較的エネルギーが必要である。
【００１０】
米国２００５／０２７１７９７Ａ１によれば、リチウム電池の製造方法は（ａ）ＥＣの結晶を所定の溶媒に溶解して、ＥＣ溶液を調製する工程、（ｂ）バインダー溶液を作るためバインダーを所定の溶媒に溶解し、次に所望の組成の活物質材料及び導電材料をバインダー溶液に加え、十分に混合する工程、（ｃ）（ａ）工程で調製した所定量のＥＣ溶液を（ｂ）工程で調製した所定量のバインダー溶液に加え、ＥＣ混合液及びバインダー溶液を十分に混合し、電極バインダーの形態のスラリーが電極の表面を被覆するようにする工程、（ｅ）集電体をスラリーで被覆する工程、（ｆ）ペースト層を所定温度で乾燥し、スラリーの乾燥後、所定の圧力にて、乾燥した電極構造体を圧縮することで電極の製造工程を完結する各工程を備える。また米国２００５／０２７１７９７Ａ１によれば、かかる方法は、溶媒の炭酸エチレンとの混合に差し挟んで、さらに続けて炭酸エチレンと混合した所定量の溶液をバインダー溶液と他の溶媒の混合液に加えるために、さらに第２の溶媒を活物質とともにバインダー溶液へ混合するものである。このため、上記方法は少なくとも一の溶媒をスラリーの生成に利用するものである。
【先行技術文献】
【特許文献】
【００１１】
【特許文献１】米国特許出願公開２００５／０２７１７９７明細書
【発明の概要】
【発明が解決しようとする課題】
【００１２】
上記溶媒利用にかかる問題が負担とならないリチウム電池の電極材料のスラリーの製造方法が必要とされている。
【００１３】
本発明は電池の正極及び負極の材料に塗布するスラリーの製造方法、リチウム電池の正極及び負極の製造方法、さらにリチウムイオン電池の製造方法を提供することを目的とし、上述の課題を解決するものである。
【課題を解決するための手段】
【００１４】
より的確に言えば、本発明はリチウムイオン電池に使用する電極を被覆するスラリーの製造方法を表すものである。該方法は下記の工程を含む
ａ）活物質をバインダーと混合しバインダー溶液とし、また
ｂ）前記スラリーを生成するために有機炭酸塩をバインダー溶液に加える。
【００１５】
本発明の一態様において、前記工程ａ）及びｂ）により混合工程を実施するが、工程ｂ）は前記有機炭酸塩（Ｃ）の融点以上の温度で行う。
【００１６】
本発明の他の態様において一の負極及び一の正極に活物質（Ａ）を用いることが好ましい。
【００１７】
さらに本発明の他の態様において、正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、負極活物質はＬｉＣ６、Ｌｉ４Ｔｉ５Ｏ１２、Ｓｉ（Ｌｉ４．４Ｓｉ）及びＧｅ（Ｌｉ４．４Ｇｅ）からなる群から選ばれる。
【００１８】
本発明の付加的な態様において、バインダーはポリフッ化ビニルであり、一以上の有機炭酸塩は炭酸エチレン、炭酸ジメチル、及び炭酸ジエチルからなる群から選ばれる。
【００１９】
また本発明はリチウム電池の電極の製造方法を開示し、該方法は下記の工程を備える：
ａ）活物質をバインダーと混合することで、バインダー溶液とする工程、
ｂ）スラリーを形成するために有機炭酸塩を加える工程；ここで工程ｂ）は有機炭酸塩（Ｃ）の融点以上の温度で行う、
ｃ）電極材料を前記スラリーで被覆する工程、
ｄ）有機炭酸塩の乾燥によって電極材料上の被覆を乾燥する工程、及び
ｅ）リチウム電池に用いる電極を形成するためにスラリーの表面を処理する工程。
【００２０】
また前記工程は、ｄ工程がさらに平行して有機炭酸塩からの気体を再使用するために集める、再生利用工程４を備えることで特徴づけられる。前記集められた有機炭酸塩は再利用前に濃縮し、ろ過し、かつ不純物を取り除くことができる。
【００２１】
工程ｅの他の実施は、一又は二以上の下記の補助工程を備える：
ｉ）電極材料をロール成形する、
ｉｉ）電極材料を焼成する、及び
ｉｉｉ）リチウム電池に使用するために電極材料を仕上げ処理する。
【００２２】
開示する発明の他の態様において、活物質を一の負極及び一の正極のためにそれぞれ用い、正極活物質はＬｉＣｏＯ２、ＬｉＦｅＰＯ４、ＬｉＭｎ２Ｏ４、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）からなる群から選ばれ、負極活物質はＬｉＣ６、Ｌｉ４Ｔｉ５Ｏ１２、及びＳｉ（Ｌｉ４．４Ｓｉ）及びＧｅ（Ｌｉ４．４Ｇｅ）からなる群から選ばれる。
【００２３】
開示する発明の態様において、さらにバインダーはフッ化ポリビニルである。
【００２４】
本発明の他の態様において、一以上の有機炭酸塩は炭酸エチレン、炭酸ジエチル、及び炭酸ジメチルからなる群から選ばれる。
【００２５】
本発明の他の態様は、リチウム電池を製造する方法であり、該方法は少なくとも下記工程を有する：
【００２６】
ａ）リチウムイオン電池で用いる電極を被覆するスラリーを作成する工程であり、ここでスラリーは活物質、バインダーに加えて希釈剤（シンナー、thinner、他の材料を希望の濃度に希釈するために用いる液体）／有機炭酸塩を備えるものとし、希釈剤／有機炭酸塩は製造されるリチウム電池の電解質材料中の成分からなり、
ここで工程ａ）は希釈剤／有機炭酸塩（Ｃ）の融点以上の温度で行う；
【００２７】
ｂ）負極材料及び正極材料をスラリーで被覆する工程、
ｃ）有機炭酸塩を乾燥させることで負極及び正極材料上の被膜を乾燥させる工程、並びに
ｄ）電極がリチウムイオン電池で使用できるようにスラリーの表面を処理する工程、
ｅ）一の又は複数の正極及び負極を、これらの間に位置するリチウム透過膜とともに積層する工程、
ｆ）前記正極、負極及び透過膜を、開口を有する筐体内に設置する工程、並びに、
ｇ）筐体を電解質で満たす工程であり、ここで前記電解質はリチウムを含有する塩と希釈剤／有機炭酸塩とを含む。
【００２８】
また本発明はここに開示する方法で得られる、活物質（Ａ）、バインダー（Ｂ）及び有機炭酸塩（Ｃ）を備えるスラリーに関する。
【００２９】
また本発明はここに開示する方法で得られる、リチウム電池の電極に関する。
【００３０】
また本発明はここに開示する方法で得られる、リチウムイオン電池に関する。
【００３１】
他の開示する発明の態様及び特徴は、添付した独立の特許請求の範囲に記載されている。
【図面の簡単な説明】
【００３２】
添付した図面は開示する発明の理解を高めるものである。
【図１】開示する発明の電池の電極に用いるスラリーの製造の原理を表した図である。
【発明を実施するための形態】
【００３３】
下記において、開示する発明を添付の図面を参照しつつ説明する。
【００３４】
本発明において、正極及び負極として通常使用される金属箔も、開示する発明による方法に適合する構造物（fabrics）、より一般的には任意の導電性のある導体と同様の材料を、含有することができることが理解されることを希望する。
【００３５】
初めに、本発明の全般的な実施について説明し、次に方法の実施例を示す。
【００３６】
導入において示したように、リチウム電池のための電池の電極を被覆するスラリーの製造工程を変更しようとする要請がある。
【００３７】
リチウムイオン電池は通常３つの機能的要素、すなわち負極、正極、加えて電解質を備える。上述のとおり、開示する発明の目的は、不都合をともなう電極箔を被覆するための溶媒の使用の、代替方法を見出すことである。
【００３８】
電極箔に塗布するスラリーは、電極に積層される活物質層が適正な乾燥状態の膜厚と均質性を有するよう、適正な密度・濃度（body）及び粘度を有していなければならない。
【００３９】
ＰＶＤＦ等のバインダー及び活物質の形状の粉末からペースト又は薄い液状のスラリーを生成できるように、液体を加える必要がある。電池完成時に構成要素として組み入れられる液体を使用することで、かかる液体を完全に除去する必要が無くなる。かかる液体を完全に除去した場合には、かかる構成要素は後の工程でさらに加えられる必要がある。開示する発明の実施のため、電池の電極を被覆するスラリーの製造方法を説明するが、スラリーは活性のある構成要素を示し、またバインダーは希釈剤で希釈されるものであるが、希釈剤は同じリチウム電池で使用される電解質の構成要素である。
【００４０】
本発明におけるスラリーの製造工程を、図１を用いて全般的に説明する。スラリー完成時に構成成分となる活物質Ａを最初の均質化工程１でバインダーＢと混合する。スラリーを適正な粘度及びコンシステンシー（consistency：スラリーの濃度・密度・粘度）にするため、溶液Ｃを加える。本発明において、溶液Ｃはリチウムイオン電池の完成時にその構成要素の一つとなる。
【００４１】
均質化工程後、スラリーが所望の濃度（body）／粘度となるので、電極材料Ｄを該スラリーで被覆することが出来る（工程２）。被覆方法は、押し出し加工、ロール成形、若しくはテープ成形、又は工業的に知られる他の被覆方法が適する。
【００４２】
本製造方法の工程３は均質化工程１で加えたシンナーの蒸発を含む工程である。このため積層されたスラリーは粘調なスラリーからもっと固い材料に変化する。
【００４３】
工程３と平行して、蒸発するシンナーを再利用するための再利用工程４が進む。
【００４４】
工程３及び４に続く工程５では、被覆された電極材料がロール成形される。
【００４５】
工程６では、ロール成形された電極を焼成する。かかる焼成により他の物の中でバインダーが活性のある電極材料及び電極箔に十分に結合するように保障される。
【００４６】
図中の最後の工程７はさらにリチウムイオン電池を完成することを含む。
【００４７】
工程１から７による製造は連続的に切れ目なく実施することができるので、工程１が完了した時は、処理単位が工程１から工程２に移動し、その後新たな材料が工程１の均質化処理に投入される。その後の各工程でも同様に処理されるため、製造工程を連続的に実施できる。
【実施例】
【００４８】
［本発明に沿った実施］
本発明を以下の実施例とともに説明する。
【００４９】
本発明にかかる実施例において、リチウムイオン電池の製造に用いる材料は以下のものを含む。
【００５０】
負極、すなわち陰極は銅箔で構成される。かかる銅箔は主として黒鉛粉末（ＬｉＣ６）の形態の活物質で被覆される。また、他の活物質、例えばチタン酸塩（titanat）（Ｌｉ４Ｔｉ５Ｏ１２）、Ｓｉ（Ｌｉ４．４Ｓｉ)、又はＧｅ（Ｌｉ４．４Ｇｅ）を負極活物質として用いることもできる。黒鉛粉末は銅箔に塗布される。かかる被覆工程を適切に行い、均質な表面を得るため、その後黒鉛粉末をＰＶＤＦと混合しなければならない。続いて該ＰＶＤＦ及び黒鉛粉末に対し、被覆工程に適した粘性を与えなければならない。所望の粘性を得るために、炭酸エチレン（ＥＣ）等の有機炭酸塩（Ｃ）を加え、混合する。かかる調製工程は全体的な工程の説明における均質化工程１に相当する。混合物をシンナー（thinner）／炭酸エチレン（Ｃ）、例えば適切な粘性を与えるために混入される成分の融点以上の温度に加熱してもよい。かかる温度はシンナー（thinner）／ＥＣの融点以上でもよく、かつバインダーの融点以上でもよく、また以下でもよい。
【００５１】
正極、例えば陽極はアルミニウム箔で構成され、かかるアルミニウム箔はリチウム−金属酸化物の形態の活物質で被覆される。かかるリチウム−金属酸化物で銅箔を被覆することで、かかる被覆工程は適切に行われ、均質な表面が作られる。その後リチウム−金属酸化物ＡをＰＶＤＦと混合しなければならない。続いてＰＶＤＦ及びリチウム−金属酸化物を被覆するのに適した粘性を与えなければならない。このため、所望の粘性を得るために、炭酸エチレン（ＥＣ）等の有機炭酸塩（Ｃ）を加え、混合物を混ぜ合わせる。この混合工程は全体的な工程の説明における均質化工程１に相当する。
【００５２】
正極及び負極に対する以降の工程は概ね図１に表される工程にならう。
【００５３】
［開示する発明の他の実施に係る詳細］
本発明を、以下の付加的な実施例とともに説明する。
【００５４】
本発明の実施の詳細に沿った、この実施例において、リチウムイオン電池の製造に用いる材料は以下のものを含む。
【００５５】
負極、すなわち陰極は銅箔で構成される。かかる銅箔は黒鉛粉末（ＬｉＣ６）の形態の活物質で被覆されるのが典型的である。なお負極の製造工程は上述の通りである。
【００５６】
正極、すなわち陽極はアルミニウム箔で構成される。かかるアルミニウム箔はコバルト酸リチウム（ＬｉＣｏＯ２）の一つのようなリチウム−金属酸化物、リン酸鉄リチウム（ＬｉＦｅＰＯ４）のような多価陰イオン、又はマンガン酸リチウム（ＬｉＭｎ２Ｏ４）の形態の活物質で被覆される。正極材料はさらに、ＬｉＮｉＯ２、Ｌｉ２ＦｅＰＯ４Ｆ、ＬｉＣｏ１/３Ｎｉ１/３ｉＭｎ１/３Ｏ２、及びＬｉ（ＬｉαＮｉｘＭｎｙＣｏｚ）Ｏ２の補助的ではない群（not supplementary group）に見出すことが出来る。簡便のため、以下において、金属酸化物の用語を上述のリン酸塩／酸化物に用いるものとする。
【００５７】
金属酸化物を銅箔に被覆する。かかる被覆工程を適切に行い、均質な表面を得るため、リチウム−金属酸化物ＡをバインダーＢと混合しなければならず［工程１］、例えばＰＶＤＦ及び金属酸化物に被覆するのに適した粘性を与えなければならない。所望の粘性を得るためその混合物に炭酸エチレン（ＥＣ）等の有機炭酸塩（Ｃ）又は炭酸ジエチルを加え、混ぜ合わせる。この混合工程は全体的な工程の説明における均質化工程［１］に相当する。
【００５８】
正極及び負極に対する以降の工程は概ね図１に表される工程にならう。
【００５９】
すなわち、かなりのバインダー及び原料の活物質を結合することとなるが、ここでシンナー（thinner）／有機炭酸塩（Ｃ）が完成時の構成要素となることが中心となる問題である。
【００６０】
このため、最終的に残留し集約した（concentration of）、シンナー（thinner）／有機炭酸塩（Ｃ）を除去する必要が無く、エネルギーを節約できると考えられる。
【００６１】
以下、電解質、及び電解質の一部を構成する材料に関する性質について説明する。通常の電池において電解質は基本的に、炭酸エチレン（ＥＣ）、又は炭酸ジエチル等の有機炭酸塩を含有する。かかるＥＣは最も一般的に利用され、約４０℃で溶融する蝋質の材料であり、このため粘性の低い液体である。ＥＣは毒性が高くない。ＥＣは匂いがなく、高温（１４０℃以上）では引火しやすい。
【００６２】
本発明の態様によれば、バインダーＢ（ＰＶＤＦ等）、粉末Ａ（活物質）及び溶解したＥＣすなわちＣを混合することでかかるスラリーを所望の粘性とすることができる。ＥＣの量は混合物の所望の粘性に合わせて調製することが出来る。
【００６３】
この混合物はＥＣの融点以上かつバインダーの融点（例えば、ＰＶＤＦについては約１８０℃）以下又は以上の任意の温度でよく均質化される（工程１）。このためバインダーともに粒子をよく混合することで、混合物中であらゆる粒子の間に分散する。
【００６４】
混合物中であらゆる粒子の間にバインダー粒子Ｂが均等に分散するように混合物を十分に均質化することで（工程１）、金属箔Ｄをかかる混合物にて被覆することができる。押し出し加工、ロール成形、又はテープ成形によってこれを実施できる。フィルム状電池はＥＣの濃度が電池の完成時における所望のＥＣ濃度と同等又はそれ以下になるまでＥＣを蒸発させるためさらに加熱する必要がある（工程３）
【００６５】
続くフィルム状電池のロール成形（工程５）で粒子をまとめて圧縮し、粒子間の結合を高める。
【００６６】
本工程においてフィルム状電池の乾燥により生成されるＥＣ−蒸気は濃縮し、ろ過し、再利用することが出来る。ＥＣは健康及び環境対する影響がほとんどなく毒性の少ない液体である。
【符号の説明】
【００６７】
数字又はアルファベットで示す符号は以下の一欄の通りである。
［Ｉ］
Ａ：活物質、黒鉛及び酸化リチウム等
Ｂ：バインダー、例えばＰＶＤＦ
Ｃ：開示する発明にかかる希釈剤（シンナー、Thinner）、有機炭酸塩等の電解質の構成要素
Ｄ：集電箔（Leading foil）、アルミニウム箔、銅箔、中でもアルミニウムの織布（canvas）及び銅の織布（canvas）
【００６８】
［ＩＩ］
１：均質化
２：被覆、例えば押し出し加工、テープ成形、ロール成形、又はこれらと同等のもの
３：溶剤の蒸発
４：溶剤の再利用
５：ロール成形
６：焼成、バインダーを溶融するための
７：以降の電池の組み立て
【国際調査報告】
2013545234.tif 000004
2013545234.tif 000005